(57)【要約】【課題】周縁部の欠陥を黒枠部に隠蔽することができ、これにより製造時の歩留りが向上する電磁波シールド部材を提供する。【解決手段】透明基板５と、透明基板５の一方の面に設けられた電磁波シールド層３と、最表面に設けられたフィルム２とを備え、周縁に沿って黒枠部９が設けられている電磁波シールド部材１。黒枠部９は、最表面の反射防止フィルム２又は防眩フィルムの裏側面に印刷によって形成されている。【選択図】図１
2005129576.tif 000002
【特許請求の範囲】
【請求項１】
基材と、該基材の一方の面に設けられた電磁波シールド層と、最表面に設けられたフィルムとを備え、周縁に沿って黒枠部が設けられている電磁波シールド部材において、
該黒枠部が該最表面のフィルムに設けられていることを特徴とする電磁波シールド部材。
【請求項２】
請求項１において、該最表面のフィルムが反射防止フィルム又は防眩フィルムであることを特徴とする電磁波シールド部材。
【請求項３】
請求項１又は２において、該黒枠部は、該最表面のフィルムの裏側面に設けられていることを特徴とする電磁波シールド部材。
【請求項４】
請求項３において、該黒枠部は印刷によって形成されていることを特徴とする電磁波シールド部材。
【請求項５】
請求項１ないし４のいずれか１項において、該電磁波シールド層は、パターンエッチングされた金属薄膜よりなることを特徴とする電磁波シールド部材。
【請求項６】
請求項１ないし５のいずれか１項において、更に、近赤外線吸収フィルム、色調補正フィルム、及び衝撃吸収フィルムよりなる群から選ばれる１種又は２種以上を備えることを特徴とする電磁波シールド部材。
【請求項７】
請求項１ないし６のいずれか１項に記載の電磁波シールド部材を含むことを特徴とするＰＤＰフィルタ。
【発明の詳細な説明】
【技術分野】
【０００１】
本発明は、ＰＤＰ（プラズマディスプレイパネル）の前面フィルタの導電層形成用フィルムとして好適な電磁波シールド部材と、この電磁波シールド部材を備えるＰＤＰフィルタに関する。
【背景技術】
【０００２】
ＰＤＰの漏洩電磁波を遮断するために、ガラス基板に導電層を形成して電磁波シールド機能を付与したＰＤＰフィルタが用いられている。ＰＤＰフィルタは一般にその平面視形状が長方形状であり、従来のＰＤＰフィルタにあっては、ガラス基板の周縁部に、ディスプレイの有効画面サイズを決定するための黒枠塗装が施されている（例えば、特開２００２−５７４８９号公報）。
【０００３】
図２は同号公報の電磁波シールド部材を示す模式的な断面図であり、この電磁波シールド部材１１は、２枚の透明基板１２Ａ，１２Ｂ間に、接着剤となる接着用中間膜１４Ａ，１４Ｂ及び電磁波シールド性熱線カットフィルム１３を積層させて一体化したものであり、裏面側となる透明基板１２Ｂの周縁部にアクリル樹脂をベースとする黒枠塗装１６が設けられている。
【０００４】
この電磁波シールド部材１１は、反射防止フィルム１５を形成した透明基板１２Ａと、黒枠塗装１６を設けた透明基板１２Ｂと、電磁波シールド性熱線カットフィルム１３と接着用中間膜１４Ａ，１４Ｂを準備し、透明基板１２Ａと透明基板１２Ｂとの間に、電磁波シールド性熱線カットフィルム１３を接着用中間膜１４Ａ，１４Ｂの間に挟んだものを積層し、接着用中間膜１４Ａ，１４Ｂの硬化条件で加圧下、加熱又は光照射して一体化することにより製造される。
【特許文献１】特開２００２−５７４８９号公報
【発明の開示】
【発明が解決しようとする課題】
【０００５】
上記特開２００２−５７４８９号公報のように最裏面側の透明基板２Ｂに黒枠塗装６を施した電磁波シールド部材１にあっては、それよりも前面側の層の周縁部に傷や周端部からの異物混入等といった欠陥が存在した場合、この欠陥が表面側から見えることになり、従って、この欠陥を有した電磁波シールド部材は不良品ということになる。このため、製造歩留りが悪い。
【０００６】
本発明は、周縁部の欠陥を黒枠部に隠蔽することができ、これにより製造時の歩留りが向上する電磁波シールド部材と、この電磁波シールド部材を備えたＰＤＰフィルタを提供することを目的とする。
【課題を解決するための手段】
【０００７】
本発明の電磁波シールド部材は、基材と、該基材の一方の面に設けられた電磁波シールド層と、最表面に設けられたフィルムとを備え、周縁に沿って黒枠部が設けられている電磁波シールド部材において、該黒枠部が該最表面のフィルムに設けられていることを特徴とする。
【０００８】
この最表面のフィルムは反射防止フィルム又は防眩フィルムであることが好ましく、黒枠部は、最表面のフィルムの裏側面に、印刷によって形成されていることが好ましい。
【０００９】
電磁波シールド層は、パターンエッチングされた金属薄膜よりなることが好ましく、本発明の電磁波シールド部材は、更に、近赤外線吸収フィルム、色調補正フィルム、及び衝撃吸収フィルムよりなる群から選ばれる１種又は２種以上を備えていても良い。
【００１０】
本発明のＰＤＰフィルタは、このような本発明の電磁波シールド部材を含むことを特徴とする。
【発明の効果】
【００１１】
本発明の電磁波シールド部材は、黒枠部が最表面のフィルムに設けられているため、仮に端部から異物が混入しても最表面に設けられたフィルムの黒枠部の下側に入り込むだけであり、黒枠部により異物や傷等の欠陥が隠蔽される。従って、最表面に設けられるフィルム以外の下側層の構成フィルムが仮に不良品であっても、製品とすることができ、歩留まりが向上する。
【発明を実施するための最良の形態】
【００１２】
以下に図面を参照して本発明の電磁波シールド部材及びＰＤＰフィルタの実施の形態を詳細に説明する。
【００１３】
図１は実施の形態に係る電磁波シールド部材１の断面図である。なお、図１には、電磁波シールド部材の積層構造を明確にするために、各層を離隔して示してあるが、これらはすべて積層一体化されている。
【００１４】
この電磁波シールド部材１は、最表面に反射防止フィルム２を有し、反射防止フィルム２、電磁波シールド層３、透明基板５及び近赤外線カットフィルム４が接着剤層７Ａ，７Ｂ，７Ｃにより積層接着され、最裏面側に粘着剤層８が設けられ、離型紙６が取り付けられたものであり、最表面の反射防止フィルム２の裏面側の周縁部に黒枠部９が形成されている。
【００１５】
反射防止フィルム２としては、ＰＥＴ（ポリエチレンテレフタレート），ＰＣ（ポリカーボネート），ＰＭＭＡ（ポリメチルメタアクリレート）等の透明ベースフィルム（厚さは例えば２５〜２５０μｍ程度）上に下記（１）の単層膜や、高屈折率透明膜と低屈折率透明膜との積層膜、例えば、下記（２）〜（５）のような積層構造の積層膜を形成したものが挙げられる。
（１）  電磁波シールド性光透過積層フィルムを貼着するパネルの構成材料よりも屈折率の低い透明膜を一層積層したもの
（２）  高屈折率透明膜と低屈折率透明膜を１層ずつ合計２層に積層したもの
（３）  高屈折率透明膜と低屈折率透明膜を２層ずつ交互に合計４層積層したもの
（４）  中屈折率透明膜／高屈折率透明膜／低屈折率透明膜の順で１層ずつ、合計３層に積層したもの
（５）  高屈折率透明膜／低屈折率透明膜の順で各層を交互に３層ずつ、合計６層に積層したもの
【００１６】
高屈折率透明膜としては、ＩＴＯ（スズインジウム酸化物）又はＺｎＯ、ＡｌをドープしたＺｎＯ、ＴｉＯ２、ＳｎＯ２、ＺｒＯ等の屈折率１．６以上の薄膜、好ましくは透明導電性の薄膜を形成することができる。高屈折率透明膜は、これらの微粒子をアクリルやポリエステルのバインダーに分散させた薄膜でもよい。また、低屈折率透明膜としてはＳｉＯ２、ＭｇＦ２、Ａｌ２Ｏ３等の屈折率が１．６以下の低屈折率材料よりなる薄膜を形成することができる。低屈折率透明膜としては、シリコン系、フッ素系の有機材料からなる薄膜も好適である。これらの膜厚は光の干渉で可視光領域での反射率を下げるため、膜構成、膜種、中心波長により異なってくるが４層構造の場合、パネル貼着側の第１層（高屈折率透明膜）が５〜５０ｎｍ、第２層（低屈折率透明膜）が５〜５０ｎｍ、第３層（高屈折率透明膜）が５０〜１００ｎｍ、第４層（低屈折率透明膜）が５０〜１５０ｎｍ程度の膜厚で形成される。
【００１７】
また、このような反射防止フィルム２の上に更に汚染防止膜を形成して、表面の耐汚染性を高めるようにしてもよい。この場合、汚染防止膜としては、フッ素系薄膜、シリコン系薄膜等よりなる膜厚１〜１００ｎｍ程度の薄膜が好ましい。また、このような反射防止フィルム２の上にハードコート処理を施しても良い。
【００１８】
このような反射防止フィルム２に黒枠部９を形成する方法としては特に制限はないが、連続してフィルムに塗工できる点から印刷法、特にロール印刷法が好ましく、とりわけグラビア印刷により、黒枠部９を形成することが好ましい。
【００１９】
この黒枠部９の幅は、電磁波シールド部材の大きさによっても異なるが、通常の場合、５〜１００ｍｍに形成される。
【００２０】
このように、最表面の反射防止フィルム２の裏面に黒枠部９を形成することにより、その下層の電磁波シールド層３、透明基板５及び近赤外線カットフィルム４の周縁部に傷や、端面から侵入した異物等の欠陥が存在していても、この欠陥は黒枠部９により隠蔽され、表面側から見えることはない。
【００２１】
電磁波シールド層３としては、導電性メッシュ、エッチングメッシュ、導電印刷メッシュ、透明導電性フィルム等を用いることができる。
【００２２】
導電性メッシュとしては、金属繊維及び／又は金属被覆有機繊維よりなるものを用いるが、本発明では、光透過性の向上、モアレ現象の防止を図る上で、例えば、線径１μｍ〜１ｍｍ、開口率４０〜９５％のものが好ましい。この導電性メッシュにおいて、線径が１ｍｍを超えると開口率が下がるか、電磁波シールド性が下がり、両立させることができない。１μｍ未満ではメッシュとしての強度が下がり、取り扱いが非常に難しくなる。また、開口率は９５％を超えるとメッシュとして形状を維持することが難しく、４０％未満では光透過性が低く、ディスプレイからの光線量が低減されてしまう。より好ましい線径は１０〜５００μｍ、開口率は５０〜９０％である。
【００２３】
導電性メッシュの開口率とは、当該導電性メッシュの投影面積における開口部分が占める面積割合を言う。
【００２４】
導電性メッシュを構成する金属繊維及び金属被覆有機繊維の金属としては、銅、ステンレス、アルミニウム、ニッケル、チタン、タングステン、錫、鉛、鉄、銀、クロム、炭素或いはこれらの合金、好ましくは銅、ニッケル、ステンレス、アルミニウムが用いられる。
【００２５】
金属被覆有機繊維の有機材料としては、ポリエステル、ナイロン、塩化ビニリデン、アラミド、ビニロン、セルロース等が用いられる。
【００２６】
本発明においては、特に、上記開口率及び線径を維持する上で、メッシュ形状の維持特性に優れた金属被覆有機繊維よりなる導電性メッシュを用いるのが好ましい。
【００２７】
エッチングメッシュとしては、金属膜をフォトリソグラフィーの手法で格子状やパンチングメタル状などの任意の形状にエッチング加工したものを用いることができる。この金属膜としては、ＰＥＴ、ＰＣ、ＰＭＭＡなどの透明ベースフィルム上に、銅、アルミ、ステンレス、クロムなどの金属膜を、蒸着やスパッタリングにより形成したもの、又はこれらの金属箔を接着剤によって透明ベースフィルムに貼り合わせたものを用いることができる。この接着剤としては、エポキシ系、ウレタン系、ＥＶＡ系などが好ましい。
【００２８】
これらの金属膜は予め、片面又は両面に黒色の印刷を施しておくことが好ましい。フォトリソグラフィーの手法を用いることで、導電部分の形状や線径などを自由に設計することができるため、前記導電メッシュに比較して開口率を高くすることができる。
【００２９】
導電印刷メッシュとしては、銀、銅、アルミ、ニッケル等の金属粒子又はカーボン等の非金属導電粒子を、エポキシ系、ウレタン系、ＥＶＡ系、メラニン系、セルロース系、アクリル系等のバインダーに混合したものを、グラビア印刷、オフセット印刷、スクリーン印刷などにより、ＰＥＴ、ＰＣ、ＰＭＭＡ等の透明ベースフィルム上に格子状等のパターンで印刷したものを用いることができる。
【００３０】
透明導電性フィルムとしては、導電性粒子を分散させた樹脂フィルム、又はベースフィルムに透明導電性層を形成したものを用いることができる。
【００３１】
フィルム中に分散させる導電性粒子としては、導電性を有するものであればよく特に制限はないが、例えば、次のようなものが挙げられる。
(i)  カーボン粒子ないし粉末
(ii)  ニッケル、インジウム、クロム、金、バナジウム、すず、カドミウム、銀、プラチナ、アルミ、銅、チタン、コバルト、鉛等の金属又は合金或いはこれらの導電性酸化物の粒子ないし粉末
(iii)  ポリスチレン、ポリエチレン等のプラスチック粒子の表面に上記(i),(ii)の導電性材料のコーティング層を形成したもの
(iv)  ＩＴＯと銀の交互積層体
【００３２】
これらの導電性粒子の粒径は、過度に大きいと光透過性や透明導電性フィルムの厚さに影響を及ぼすことから、０．５ｍｍ以下であることが好ましい。好ましい導電性粒子の粒径は０．０１〜０．５ｍｍである。
【００３３】
また、透明導電性フィルム中の導電性粒子の混合割合は、過度に多いと光透過性が損なわれ、過度に少ないと電磁波シールド性が不足するため、透明導電性フィルムの樹脂に対する重量割合で０．１〜５０重量％、特に０．１〜２０重量％、とりわけ０．５〜２０重量％程度とするのが好ましい。
【００３４】
導電性粒子の色、光沢は、目的に応じ適宜選択されるが、ＰＤＰフィルタとしての用途からは、黒、茶等の暗色で無光沢のものが好ましい。この場合は、導電性粒子がフィルタの光線透過率を適度に調整することで、画面が見やすくなるという効果もある。
【００３５】
ベースフィルムに透明導電性層を形成したものとしては、蒸着、スパッタリング、イオンプレーティング、ＣＶＤ等により、スズインジウム酸化物、亜鉛アルミ酸化物等の透明導電層を形成したものが挙げられる。この場合、透明導電層の厚さが０．０１μｍ未満では、電磁波シールドのための導電性層の厚さが薄過ぎ、十分な電磁波シールド性を得ることができず、５μｍを超えると光透過性が損なわれる恐れがある。
【００３６】
なお、透明導電性フィルムのマトリックス樹脂又はベースフィルムの樹脂としては、ポリエステル、ＰＥＴ、ポリブチレンテレフタレート、ＰＭＭＡ、アクリル板、ＰＣ、ポリスチレン、トリアセテートフィルム、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等、好ましくは、ＰＥＴ、ＰＣ、ＰＭＭＡが挙げられる。
【００３７】
このような透明導電性フィルムの厚さは、通常の場合、１μｍ〜５ｍｍ程度とされる。
【００３８】
近赤外線カットフィルム４としては、透明ベースフィルムと、近赤外線カット層として２層以上の近赤外線カット層、好ましくは２種以上の近赤外線カット材料の層との組み合せにより構成されたものが、近赤外の幅広い波長域において著しく良好な近赤外線吸収性能を得ることができる点で好ましい。
【００３９】
本発明において、この近赤外線カット層は、次のような構成とすることができる。
(1)  ベースフィルムに第１の近赤外線カット材料のコーティング層を設けた第１の近赤外線カットフィルムと、ベースフィルムに該第１の近赤外線カット材料とは異なる第２の近赤外線カット材料のコーティング層を設けた第２の近赤外線カットフィルムとの組み合せ
(2)  ベースフィルムの一方の面に第１の近赤外線カット材料のコーティング層を設けると共に、他方の面に該第１の近赤外線カット材料とは異なる第２の近赤外線カット材料のコーティング層を設けた近赤外線カットフィルム
(3)  ベースフィルムに第１の近赤外線カット材料のコーティング層と該第１の近赤外線カット材料とは異なる第２の近赤外線カット材料のコーティング層とを積層して設けた近赤外線カットフィルム
【００４０】
近赤外線カットフィルム４としては、ベースフィルム上に、銅系、フタロシアン系、酸化亜鉛、銀、ＩＴＯ（酸化インジウム錫）等の透明導電性材料、ニッケル錯体系、ジイモニウム系等の近赤外線カット材料のコーティング層を設けたものを用いることができる。このベースフィルムとしては、好ましくは、ＰＥＴ、ＰＣ、ＰＭＭＡ等よりなるフィルムを用いることができる。このフィルムは、得られる電磁波シールド性光透過積層フィルムの厚さを過度に厚くすることなく、取り扱い性、耐久性を確保する上で１０μｍ〜１ｍｍ程度とするのが好ましい。また、このベースフィルム上に形成される近赤外線カットコーティング層の厚さは、通常の場合、０．５〜５０μｍ程度である。
【００４１】
本発明においては、上記近赤外線カット材料のうちの好ましくは２種以上の材料を用いた近赤外線カット層を設けても良く、２種以上のコーティング層を混合したり、積層したり、ベースフィルムの両面に分けてコーティングしたり、２種以上の近赤外線カットフィルムを積層しても良い。
【００４２】
特に、本発明では、近赤外線カット材料として、次のような近赤外線カットタイプの異なる２種以上の近赤外線カット材料を組み合わせて用いるのが、透明性を損なうことなく、良好な近赤外線カット性能（例えば８５０〜１２５０ｎｍなど近赤外の幅広い波長域において、近赤外線を十分に吸収する性能）を得る上で好ましい。
（ａ）  厚さ１００〜５０００ÅのＩＴＯのコーティング層
（ｂ）  厚さ１００〜１００００ÅのＩＴＯと銀の交互積層体によるコーティング層
（ｃ）  厚さ０．５〜５０ミクロンのニッケル錯体系とイモニウム系の混合材料を適当な透明バインダーを用いて膜としたコーティング層
（ｄ）  厚さ１０〜１００００ミクロンの２価の銅イオンを含む銅化合物を適当な透明バインダーを用いて膜としたコーティング層
（ｅ）  厚さ０．５〜５０ミクロンの有機色素系コーティング層
が好適であるが、何らこれらに限定されるものではない。
【００４３】
本発明においては、例えば近赤外線カットフィルムと共に、更に前述の透明導電性フィルムを積層してもよい。
【００４４】
透明基板５の構成材料としては、ガラス、ポリエステル、ＰＥＴ、ポリブチレンテレフタレート、ＰＭＭＡ、アクリル板、ＰＣ、ポリスチレン、トリアセテートフィルム、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタアクリル酸共重合体、ポリウレタン、セロファン等、好ましくは、ガラス、ＰＥＴ、ＰＣ、ＰＭＭＡが挙げられる。ＰＥＴ、ＰＣ、ＰＭＭＡはフィルムであっても良い。
【００４５】
透明基板５の厚さは得られる電磁波シールド部材の用途による要求特性（例えば、強度、軽量性）等によって適宜決定されるが、通常の場合、０．０５〜１ｍｍ程度のフィルム又は０．５〜５ｍｍ程度の板材とされる。
【００４６】
透明基板５には、金属薄膜又は透明導電性膜等の熱線反射コート等を施して機能性を高めるようにしてもよい。
【００４７】
接着剤層７Ａ，７Ｂ，７Ｃを構成する接着樹脂としては、透明で弾性のあるもの、例えば、通常、合せガラス用接着剤として用いられているものが好ましい。
【００４８】
このような弾性を有した樹脂としては、具体的には、エチレン−酢酸ビニル共重合体、エチレン−アクリル酸メチル共重合体、エチレン−（メタ）アクリル酸共重合体、エチレン−（メタ）アクリル酸エチル共重合体、エチレン−（メタ）アクリル酸メチル共重合体、金属イオン架橋エチレン−（メタ）アクリル酸共重合体、部分鹸化エチレン−酢酸ビニル共重合体、カルボキシルエチレン−酢酸ビニル共重合体、エチレン−（メタ）アクリル−無水マレイン酸共重合体、エチレン−酢酸ビニル−（メタ）アクリレート共重合体等のエチレン系共重合体が挙げられる（なお、「（メタ）アクリル」は「アクリル又はメタクリル」を示す。）。その他、ポリビニルブチラール（ＰＶＢ）樹脂、エポキシ樹脂、アクリル樹脂、フェノール樹脂、シリコン樹脂、ポリエステル樹脂、ウレタン樹脂等も用いることができる。
【００４９】
接着剤層７Ａ，７Ｂ，７Ｃの厚さは、例えば１０〜１０００μｍ程度が好ましい。
【００５０】
なお、接着剤層７Ａ，７Ｂ，７Ｃは、その他、紫外線吸収剤、赤外線吸収剤、老化防止剤、塗料加工助剤を少量含んでいてもよく、また、フィルター自体の色合いを調整するために染料、顔料などの着色剤、カーボンブラック、疎水性シリカ、炭酸カルシウム等の充填剤を適量配合してもよい。
【００５１】
この接着剤層７Ａ，７Ｂ，７Ｃを形成する接着用シートは、接着樹脂と上述の添加剤とを混合し、押出機、ロール等で混練した後カレンダー、ロール、Ｔダイ押出、インフレーション等の成膜法により所定の形状にシート成形することにより製造される。成膜に際してはブロッキング防止、圧着時の脱気を容易にするためエンボスが付与される。接着性改良の手段として、接着用シートへのコロナ放電処理、低温プラズマ処理、電子線照射、紫外光照射などの手段も有効である。
【００５２】
粘着剤層８の粘着剤（感圧接着剤）としては、アクリル系、ＳＢＳ、ＳＥＢＳ等の熱可塑性エラストマー系などが好適に用いられる。これらの粘着剤には、タッキファイヤー、紫外線吸収剤、着色顔料、着色染料、老化防止剤、接着付与剤等を適宜添加することができる。この粘着剤層８の厚みは１０〜１０００μｍ程度が良い。この粘着剤層８には、図１に示す如く適当な剥離紙（フィルム）６を装着しておく。
【００５３】
なお、図１は本発明の電磁波シールド部材の実施の形態の一例を示す図であり、本発明はその要旨を超えない限り、何ら図示のものに限定されるものではない。
【００５４】
本発明の電磁波シールド部材１は、最表面のフィルムに黒枠部が形成されていれば良く、電磁波シールド部材を構成するフィルム等には特に制限はなく、更に色調補正フィルム、衝撃吸収フィルム等を設けても良い。また、近赤外線カットフィルムと電磁波シールド層とを兼ねた電磁波シールド性近赤外線カットフィルムを設けても良い。更に、反射防止フィルムの代りに、ベースフィルム上に、前述の近赤外線カット層を形成し、更にこの上に前述の反射防止層を積層形成した反射防止／近赤外線カットフィルムを設けても良い。
【００５５】
最表層のフィルムについても反射防止フィルムに限らず、透明ベースフィルム上に、シリカを含有する樹脂塗料を塗布して光拡散性層を形成した防眩フィルムであっても良い。防眩フィルムとしては、凝集性シリカ等の粒子の凝集によって光拡散性層の表面に凹凸を付与したもの、塗膜の厚みよりも大きな粒径の樹脂ビーズを添加して表面に凹凸を付与したもの、表面に凹凸を持った賦型フィルムを使用し、固化していない塗膜表面にラミネートして凹凸形状を転移させた後、賦型フィルムを剥がして得たもの等がある。
【００５６】
本発明の電磁波シールド部材は、特に、透明基板５として樹脂フィルムを用い、電磁波シールド層３としてエッチングメッシュを用いた薄膜の直貼りタイプの電磁波シールド部材であることが好ましく、このような電磁波シールド部材であれば、ＰＤＰ本体の前面板に直接貼り合わせて使用することができる。
【００５７】
なお、黒枠部は、最表面のフィルムの前面側（表面側）に形成することも可能であるが、この場合には、黒枠部が剥れ易くなるため、好ましくは最表面のフィルムの裏面側に形成する。
【図面の簡単な説明】
【００５８】
【図１】本発明の電磁波シールド部材の実施の形態を示す断面図である。
【図２】従来の電磁波シールド部材の断面図である。
【符号の説明】
【００５９】
１  電磁波シールド部材
２  反射防止フィルム
３  電磁波シールド層
４  近赤外線カットフィルム
５  透明基板
６  離型紙
７Ａ，７Ｂ，７Ｃ  接着剤層
８  粘着剤層
９  黒枠部
【図１】
2005129576.tif 000003
【図２】
2005129576.tif 000004